(57)【特許請求の範囲】
【請求項１】
ウェットエンドで、架橋デンプンがセルロースベース繊維の水性懸濁液へ加えられて、該デンプンが、３００ｒｐｍでＦＡＮＮ粘度として測定されたときに５０mPas以下の架橋度、および２．５以下のＦＡＮＮ‐Ａ値を有しており、且つ、該デンプンが、アニオン性デンプンである、製紙方法。
【請求項２】
架橋度が２５mPas以下である、請求項１に記載の方法。
【請求項３】
ＦＡＮＮ‐Ａ値が０．５以下である、請求項１または２に記載の方法。
【請求項４】
デンプンが根または塊茎デンプンである、請求項１〜３のいずれか一項に記載の方法。
【請求項５】
デンプンがポテトまたはタピオカデンプンである、請求項４に記載の方法。
【請求項６】
デンプンが、デンプンの乾燥物質ベースで、少くとも９５wt％のアミロペクチンを含んでなる、請求項１〜５のいずれか一項に記載の方法。
【請求項７】
デンプンが、エピクロロヒドリン、ジクロロプロパノール、トリメタリン酸ナトリウム、オキシ塩化リン、無水アジピン酸またはそれらの組合せを用いて架橋されている、請求項１〜６のいずれか一項に記載の方法。
【請求項８】
請求項１〜７のいずれか一項に記載された方法により得られる紙。
【請求項９】
製紙プロセスのウェットエンドで加えられるデンプンの保持性を増加させるための、３００ｒｐｍでＦＡＮＮ粘度として測定されたときに５０mPas以下の架橋度、および２．５以下のＦＡＮＮ‐Ａ値を有している架橋デンプンの使用：但し、該デンプンは、アニオン性デンプンである。
【発明の詳細な説明】
【０００１】
本発明は製紙方法および該方法におけるデンプンの使用に関する。
【０００２】
紙の強度特性を増すためには、製紙プロセスのウェットエンド(wet-end)段階でカチオン性デンプンを加えることが慣例である。製紙プロセスのウェットエンドとは、再生された古紙、木、コットンまたは代替源のようなセルロースベース物質から得られる繊維のパルプが加工される、製紙プロセスの段階に関する。“ウェットエンド”という用語は多量の水に由来しており、その存在下でパルプが加工される。
【０００３】
最近、紙により多くのデンプンを要するいくつかの傾向が製紙業界にはある。これらの傾向のうち１つは再生紙への環境上の要求である。紙が再生されると、紙の繊維は短くて弱くなりがちであり、後者は繊維間の相互作用の減少のせいである。結果的に、十分に強い紙を生産するためには、デンプンの増量が製紙のウェットエンドで必要になる。紙が何回か再生された後では、再生に起因した強度の喪失がデンプンを単に加えるだけでいつも補えるわけではないことがわかった。そのため、再生は紙強度の劣った紙をやがてもたらす。
【０００４】
もう１つの傾向は安い紙を生産したいという渇望である。これは多量の安いフィラーを紙に配合することで行える。しかしながら、紙でフィラー含有量が多いと、紙強度の劣化を招くため、ウェットエンドで増量させたデンプンの添加を要する。
【０００５】
更にもう１つの傾向は、製紙プロセスで用いられる装置の変更に関する。従来用いられていたサイズプレスは、プレメーターリング(premetering)サイズプレスにますます多く代えられている。プレメーターリングサイズプレスの使用は、従来のサイズプレスが用いられたときよりも少なくデンプンが紙シート中に浸透する、という結果を多々生じる。結果的に、紙の強度へおよぼすデンプンの効果は小さくなる。更に、プレメーターリングサイズプレスの着色向け使用は、紙の内部強度を更に一層低下させる。そのため、より多くのデンプンを紙に配合して、紙の強度増加をもたらすことが望まれている。この点に関して、増量したデンプンが製紙プロセスのウェットエンドで加えられたときには、上記デンプンの高い保持性が得られることが特に重要である。つまり、多量のデンプンが実際に紙中に配合されて、パルプのプロセス水で失われないことが重要である。
【０００６】
“アニオン性デンプン：紙強度を向上させる上で効果的なウェットエンド概念”,Proceedings of the PITA Annual Conference,87-91,Manchester,October 1997,J.Terpstra and R.P.Versluijsでは、生産された紙の内部強度を高めるために、製紙プロセスのウェットエンドで強化剤としてカチオン性デンプンの代わりにアニオン性デンプンを用いることを提案している。アニオン性デンプンを用いるというこの概念は、P.H.Brouwer,Wochenblatt fur Papierfabrikation,19(1997),928-937、ＷＯ‐Ａ‐９３／０１３５３およびＷＯ‐Ａ‐９６／０５３７３にも記載されており、次のように説明される。
【０００７】
紙を生産するために用いられる繊維およびフィラー粒子は負に荷電している。カチオン性デンプンが紙強化剤として用いられたとき、その保持は正に荷電したデンプンと負に荷電した繊維およびフィラー粒子との相互作用により主に行われる。アニオン性繊維およびフィラー粒子上にアニオン性デンプン分子を付着させるためには、いわゆるカチオン性固定剤が用いられる。特に、いかなるカチオン性紙助剤もアニオン性デンプン用の固定剤として用いうるが、一部は他よりも良い結果をもたらす。ポリアルミウムクロリドは安価であって水硬度によりほとんど影響されないため、非常に魅力ある固定剤とみなされている。この点で固定剤として使用が提案された他の物質は、特にミョウバンまたはカチオン性ポリマー、例えばポリジメチルジアリルアンモニウムクロリドおよびポリアミンである。
【０００８】
適切な固定剤と一緒にアニオン性デンプンを用いることにより、カチオン性デンプンのみが強化剤として用いられる場合と比較して、紙シート中へ５倍もの多くのデンプンを配合することが可能とわかった。もちろん、これはかなり強い紙シートをもたらす。同時に、製紙プロセスにおけるデンプンの保持性は、アニオン性デンプンおよび固定剤がカチオン性デンプンの代わりに用いられたときにかなり高い。
【０００９】
製紙プロセスのウェットエンドでカチオン性デンプンに代わるアニオン性デンプンの使用の欠点は、固定剤を用いる必要性にある。当業界で提案された固定剤の一部はたとえ比較的安いとしても、生産される紙のコストは固定剤の使用のせいで著しく増すおそれがある。しかも、固定剤はカチオン性化合物であるため、アニオン性対イオンが固定剤と一緒に紙へ加えられることが避けられない。多くの場合、対イオンは腐食性の塩化物イオンである。更に、固定剤の使用はプロセス水の硬化および塩の生成につながり、他の製紙助剤を妨げることがある。
【００１０】
したがって、製紙プロセスのウェットエンドで添加により紙中へ配合されうるデンプンの量を増す別法を用意する必要性がある。この別法は上記の欠点を有しないことが好ましい。固定剤の使用は省けることが特に望ましい。
【００１１】
意外にも、製紙プロセスのウェットエンドで特定タイプの架橋デンプンを用いることにより、上記の目的は達成しうることがわかった。よって、ウェットエンドで架橋デンプンがセルロースベース繊維の水性懸濁液へ加えられて、該デンプンが、３００ｒｐｍでＦＡＮＮ粘度として測定されたときに５０mPas以下、好ましくは２５mPas以下の架橋度、および２．５以下、好ましくは０．５以下のＦＡＮＮ‐Ａ値を有している、製紙方法に、本発明は関する。
【００１２】
添加剤の使用なしではこれまで不可能であった、製紙プロセスのウェットエンドでのデンプンの添加により紙中へ多量のデンプンを配合するための手段が提供されたことが、本発明の大きな利点である。更に、本発明に従い製紙プロセスのウェットエンドで加えられたデンプンの保持性は、従来のプロセスと比較して著しく高い。更に、加えられたデンプンがアニオン性デンプンである場合には、固定剤を加える必要性のないことがわかった。
【００１３】
本発明によるプロセスで用いられる架橋デンプンは、ポテト、タピオカ、メイズ、小麦、大麦などからのデンプンのように、原則としていかなるタイプのデンプンでもよい。しかしながら、根または塊茎デンプンが用いられることが好ましい。これらのタイプのデンプンは、通常、穀物および果実タイプのデンプンよりも少ない量の脂質およびタンパク質を含有している。その結果、臭気および泡立ちに関する問題のリスクは減る。ポテトおよびタピオカデンプンが特に適切であるとわかった。
【００１４】
好ましい態様において、デンプンは、デンプンの乾燥物質ベースで、少くとも９５wt％、更に好ましくは少くとも９８wt％のアミロペクチンを含んでいる。これらアミロペクチンタイプのデンプンの使用は、紙でデンプンの保持性を一層高めることがわかった。
【００１５】
ほとんどのデンプンタイプは、２つのタイプのグルコースポリマーが存在する顆粒からなる。これらはアミロース（乾燥物質ベースで１５〜３５wt％）およびアミロペクチン（乾燥物質ベースで６５〜８５wt％）である。アミロースは、デンプンタイプに応じて１０００〜５０００の重合平均度を有する未分岐の、または、やや分岐した分子からなる。アミロペクチンは、１，０００，０００以上の平均重合度を有する、非常に大きくて、高度に分岐した分子からなる。商業上最も重要なデンプンタイプ（メイズデンプン、ポテトデンプン、小麦デンプンおよびタピオカデンプン）は１５〜３０wt％のアミロースを含有している。
【００１６】
一部の穀物タイプの中には、例えば、大麦、メイズ、アワ、小麦、ミロ、コメおよびモロコシの中には、デンプン顆粒がほぼ完全にアミロペクチンからなる品種がある。乾燥物質ベースで重量％として計算すると、これらのデンプン顆粒は９５％以上、通常９８％以上のアミロペクチンを含有している。そのため、これら穀物デンプン顆粒のアミロース分は５％以下、通常２％以下である。上記の穀物品種はワキシー穀物粒とも称され、そこから単離されたアミロペクチン‐デンプン顆粒はワキシー穀物デンプンと称される。
【００１７】
様々な穀物の状況とは対照的に、デンプン顆粒がほぼ排他的にアミロペクチンからなる根および塊茎品種は自然界では知られていない。例えば、ポテト塊茎から単離されたポテトデンプン顆粒は（乾燥物質ベースで重量％として）約２０％アミロースおよび８０％アミロペクチンを通常含有している。しかしながら、過去１０年間にわたり、ポテト塊茎では（乾燥物質ベースで）９５wt％以上のアミロペクチンからなるデンプン顆粒を形成する遺伝子修飾ポテト植物により、栽培する試みがうまく行われてきた。実質的にアミロペクチンのみからなるポテト塊茎を生産することすら実現可能とわかった。
【００１８】
デンプン顆粒の形成に際しては、様々な酵素が触媒活性である。これらの酵素の中で、顆粒結合デンプンシンターゼ（ＧＢＳＳ）はアミロースの形成に関与する。ＧＢＳＳ酵素の存在は、該ＧＢＳＳ酵素についてコードする遺伝子の活性に依存する。これらの特定遺伝子の発現の欠失または阻害により、ＧＢＳＳ酵素の生産が抑制または制限される。これら遺伝子の欠失は、ポテト植物物質の遺伝子修飾または劣性変異により行える。その例はポテトのアミロースフリー変異体（ａｍｆ）であり、ＧＢＳＳ遺伝子で劣性変異によりデンプンがアミロペクチンのみを実質的に含有している。この変異技術は、特にJ.H.M.Hovenkamp-Hermelink et al.,”Isolation of amylose-free starch mutant of the potato(Solanum tuberosum L.)”,Theor.Appl.Gent.,(1987),75:217-221およびE.Jacobsen et al.,”Introduction of an amylose-free(amf) mutant into breeding of cultivated potato,Solanum tuberosum L.)”,Euphytica,(1991),53:247-253で記載されている。
【００１９】
ポテトでＧＢＳＳ遺伝子の発現の欠失または阻害は、いわゆるアンチセンス阻害を用いることでも可能である。ポテトのこの遺伝子修飾はR.G.F.Visser et al.,”Inhibition of the expression of the gene for granule-bound starch synthase in potato by antisence constructs”,Mol.Gen.Genet.(1991),225:289-296で記載されている。
【００２０】
遺伝子修飾を用いることにより、デンプン顆粒がアミロースをほとんどまたは全く含有していない根および塊茎、例えばポテト、ヤムイモまたはカッサバを栽培および育成することが可能とわかった（南アフリカ特許９７／４３８３）。ここで言及されているように、アミロペクチン‐ポテトデンプンはポテト塊茎から単離されたポテトデンプン顆粒であって、乾燥物質ベースで少くとも９５wt％のアミロペクチン分を有している。このアミロペクチン‐ポテトタイプデンプンが本発明で使用上特に好ましい。
【００２１】
上記のように、本発明の重要な面は、デンプンが架橋されていることである。原則的に、デンプンの誘導に関して知られたいかなる架橋も適切である。公知の架橋反応の概要から、O.B.Wurzburg(Ed.),”Modified Starches: Properties and Use”（修飾デンプン：性質および使用）,CRC Press Inc.,Boca Eaton,Florida,1986が参照される。デンプンを架橋するのに好ましい剤は、エピクロロヒドリン、ジクロロプロパノール、トリメタリン酸ナトリウム、オキシ塩化リン、無水アジピン酸およびそれらの組合せである。
【００２２】
架橋が行われる反応はそれ自体公知であり、いかなる公知の手法で行ってもよい。架橋を行う上で適した手法の例には、半乾燥または乾燥条件下で、デンプンの水性またはアルコール懸濁物中、またはデンプンの水溶液中における反応がある。乾燥条件下で、リン酸またはその塩との反応によるか、またはトリポリリン酸ナトリウム、トリメタリン酸ナトリウムのようなオリゴマーリン酸塩により、架橋が行える。架橋はいわゆる熱‐水分処理またはアニーリングにより行ってもよい。
【００２３】
架橋の程度は、本発明によると、そのＦＡＮＮ粘度およびそのＦＡＮＮ‐Ａ値に関して規定される。用いられるデンプンは、３００ｒｐｍで５０mPas以下、好ましくは２５mPas以下のＦＡＮＮ粘度を示す。デンプンのＦＡＮＮ‐Ａ値は２．５以下、好ましくは０．５以下である。
【００２４】
ＦＡＮＮ粘度は、本発明によると、American Petroleum Institute(API)13B1,second edition,September 1997,section 4.3で記載されているように、ＦＡＮＮ粘度計で測定される粘度として規定される。上記の粘度は、測定すべき溶液または懸濁液を攪拌するために装置が設定されるｒｐｍ値（回/min、攪拌の度数）、および異なるｒｐｍ値で粘度を測定することにより求められる２つの定数（Ａおよびｐ）に依存する。
【００２５】
デンプン溶液および懸濁液のレオロジーは、特にR.Schutz,Starch,1963,pp.394-400で記載されている。この文献から、（非ニュートン）デンプン溶液の見かけ粘度に関して下記式が導かれる：
粘度＝Ａ*ｒｐｍ(1-p)
この式において、‘粘度’とは測定されるＦＡＮＮ粘度であり、ＡはＦＡＮＮ‐Ａ値（ニュートン液体の粘度mPa.s）であり、ｐはニュートン粘度挙動からの偏差を表わし（ニュートン粘度挙動の場合ｐ＝０）、ｒｐｍは測定が行なわれるｒｐｍ値を表わす。
【００２６】
本発明に従い用いられるデンプンには、カチオン性、アニオン性、ノニオン性または両性がある。デンプンをカチオン性、アニオン性、ノニオン性または両性にするために修飾が必要であるならば、この修飾はデンプンの架橋前、中または後に行われる。この点においてデンプンの適切な誘導体は、例えばノニオン性またはカチオン性置換基がエーテル化またはエステル化反応、例えばメチル化、エチル化、ヒドロキシエチル化、ヒドロキシプロピル化、アルキルグリシジル化（アルキル鎖の長さは１〜２０炭素原子である）、アセチル化、プロピル化、カルバ‐イミド化、ジエチルアミノエチル化および／またはトリメチルアンモニウムヒドロキシプロピル化により導入されたデンプンである。可能な修飾およびそれらが行われる方法の記載は、Wurzburgによる前記の本でみられる。
【００２７】
アニオン性デンプンは、本発明によると、少くとも−０．０３μeq/mgの電荷密度を有するデンプンとして規定される。意外にも、固定剤を用いなくとも、本発明に従い架橋アニオンタイプデンプンを製紙プロセスのウェットエンドに加えることにより、紙へ非常に多量のデンプンを配合することが可能であるとわかった。本発明の関係において、電荷密度とは、当量点へ達する上で、既知量の溶解デンプンへ加えられねばならないカチオン性ポリマー（メチルグリコールキトサンヨージド、Sigma M-3150）の量として規定される。この当量点は、シリケート粒子が指示薬として加えられた分散液の電気泳動ゼータ電位を測定することにより求められる。ゼータ電位は、例えばMalvern Zetasizer 3を用いることにより測定しうる。
【００２８】
アニオン性デンプンの例は、アニオン性置換基の導入により、またはデンプンの誘導化に関して知られたいずれかの酸化プロセスにより得られる。アニオン性置換基の適切な例は、ホスフェート、ホルホネート、スルホネート、サルフェート、（アルキル）サクシネート、スルホサクシネート、アニオン性グラフトコポリマーおよびそれらの組合せである。適切な酸化の例は、次亜塩素酸塩による酸化である。好ましくは、カルボキシメチルまたはリン酸化デンプンが用いられる。デンプンでグルコース単位の置換ヒドロキシル基の量とデンプンでグルコース単位の量とのモル比である置換度（ＤＳ）は、０．００５〜０．５、好ましくは０．０１〜０．２、更に好ましくは０．０１〜０．１の範囲である。
【００２９】
用いられるアニオン性デンプンおよびパルプのタイプ、および製紙プロセスの条件に応じて、少量の固定剤を用いることが有用なこともある。本発明によると、適切な固定剤は正に荷電した化合物であり、これはアニオン性紙繊維およびフィラー粒子へアニオン性デンプンを結合させうる。原則的に、製紙プロセスのウェットエンドでアニオン性デンプン用の固定剤として使用が提案されたいかなるカチオン性化合物も用いうる。
【００３０】
例として、ミョウバン、カチオン性デンプンまたはその誘導体、ポリアルミニウム化合物、およびカチオン性ポリマー、例えばポリジメチルジアリルアンモニウムクロリド、ポリアミン、ポリビニルアミン、ポリアクリルアミド、ポリエチレンイミン、ジシアンジアミド重縮合物、または他の高分子量カチオン性ポリマーまたはコポリマー、例えば四級化窒素原子を有するもの、またはポリビニルアルコール、およびそれらの組合せがある。このようなカチオン性ポリマーは、好ましくは、少くとも約１０，０００、好ましくは少くとも約５０，０００、更に好ましくは少くとも１００，０００の重量平均分子量を有するべきである。好ましい態様において、カチオン性ポリマーは、約５０，０００〜約２，０００，０００の重量平均分子量を有している。
【００３１】
好ましくは、高電荷密度を有する固定剤が用いられる。この点において、１μeq/mg以上の電荷密度が高電荷密度とみなされる。固定剤の電荷密度とは、当量点に達する上で、既知量の固定剤（典型的には、脱塩水５００ｍｌ中で数ｍｌの固定剤）へ加えられねばならないアニオン性ポリマー（ポリスチレンスルホン酸ナトリウム、Aldrich cat.no.24,305-1）の量として規定される。この当量点は、シリケート粒子が指示薬として加えられた分散液の電気泳動ゼータ電位を測定することにより求められる。ゼータ電位は、例えばMalvern Zetasizer 3を用いることにより測定しうる。高電荷密度を有した固定剤の使用は、プロセス水の硬度および導電率に対する製紙プロセスの影響されやすさを減少させることがわかった。高電荷密度を有した好ましい固定剤は、ポリアルミニウム化合物、例えばポリアルミニウムクロリドまたはポリアルミニウムサルフェート、ポリジメチルジアリルアンモニウムクロリド、ポリアミンおよびそれらの組合せである。
【００３２】
通常、固定剤の重量対アニオン性デンプンの重量の比率は、無機固定剤の場合で１：１以下、有機固定剤の場合で１：４以下である。好ましくは、その比率は１：６より小さい。ウェットエンドで紙繊維に加えられたデンプンを十分に吸着させることが可能であるならば、固定剤は用いないことが好ましい。この点において、吸着と保持とは区別されるべきである。保持とは、ウェットエンドで加えられて、最終的に紙へ配合されるデンプンの量に関するが、吸着とは、ウェットエンドで加えられて、ウェットエンドでパルプ中の紙繊維へ吸着されるデンプンの量に関する。当業者であれば、周辺の状況に合わせて固定剤の量を調整しうる。通常、少くとも６０％、好ましくは少くとも８０％、更に好ましくは少くとも９０％のアニオン性デンプンの吸着であれば十分と考えられる。少くとも５０％、好ましくは少くとも６５％、更に好ましくは少くとも７５％の値を有していれば、保持は通常十分と考えられる。
【００３３】
本発明によるノニオン性または両性デンプンは、−０．０３〜＋０．０３μeq/mgの電荷密度を有するデンプンである。この点で適切な両性デンプンは、例えば、カチオン性置換基がアニオン性置換基と組み合わされた架橋デンプンである。カチオン性置換基はエーテル化またはエステル化反応、例えばジエチルアミノエチル化、トリメチルアンモニウムヒドロキシプロピル化、ジメチルアルキルアンモニウムヒドロキシプロピル化またはそれらの組合せにより導入される。アニオン性置換基の適切な例は、例えばホスフェート、ホルホネート、サルフェート、スルホサクシネート、（アルキル）サクシネート、アニオン性コポリマーおよびそれらの組合せである。酸化反応でアニオン性置換基を導入することも可能である。適切な酸化は次亜塩素酸塩による酸化である。両性デンプンに適した架橋剤は、エピクロロヒドリン、ジクロロプロパノール、トリメタリン酸ナトリウム、オキシ塩化リン、無水アジピン酸およびそれらの組合せである。アニオン性置換基、カチオン性置換基および架橋の導入のための反応順序は、いかなる順序でも自由に選択しうる。
【００３４】
用いられる両性デンプンおよびパルプのタイプ、および製紙の条件に応じて、架橋アニオン性デンプンに関して前記されたように少量の固定剤を用いると有用なこともある。固定剤を用いなくとも、製紙プロセスのウェットエンドへ、本発明に従い、架橋両性タイプデンプンを加えることにより、非常に多量のデンプンを配合することが可能であるとわかった。
【００３５】
本発明によるカチオン性デンプンは、少くとも＋０．０３μeq/mgの電荷密度を有するデンプンである。この点で適切なカチオン性デンプンは、例えば、カチオン性置換基がエーテル化またはエステル化反応、例えばジエチルアミノエチル化、トリメチルアンモニウムヒドロキシプロピル化、ジメチルアルキルアンモニウムヒドロキシプロピル化またはそれらの組合せにより導入された架橋デンプンである。ノニオン性置換基は、メチル化、エチル化、ヒドロキシエチル化、ヒドロキシプロピル化、アルキルグリシジル化（アルキル鎖の長さは１〜２０炭素原子である）、アセチル化、プロピル化またはカルバ‐イミド化およびそれらの組合せのような反応により、カチオン性デンプン中へ導入されうる。カチオン性デンプン用に適した架橋剤は、エピクロロヒドリン、ジクロロプロパノール、トリメタリン酸ナトリウム、オキシ塩化リン、無水アジピン酸およびそれらの組合せである。ノニオン性置換基、カチオン性置換基および架橋の導入のための反応順序は、いかなる順序でも自由に選択しうる。高い導電率および硬度のパルプであっても、製紙プロセスのウェットエンドへ、本発明に従い、架橋されたカチオン性アミロペクチン根または塊茎デンプン、好ましくはポテトデンプンを加えることにより、非常に多量のデンプンを配合することが可能であるとわかった。そのため、特に、比較的硬い水が用いられる製紙プロセスは、本発明のこの態様のとき有利である。
【００３６】
本発明によるプロセスで製紙に用いられるパルプは、紙を作るために用いうるセルロースベース繊維のいかなる水性懸濁液でもよい。アニオン性デンプンおよび場合により固定剤がそのパルプへ加えられた後、パルプはいずれか公知の手法で紙へ加工される。
【００３７】
製紙プロセスにおいて、架橋デンプンまたはそのデンプンの誘導体、および場合により固定剤がプロセスのウェットエンドで加えられる。これは、再生紙または木および水から得られる繊維を含有したパルプへ加えられることを意味する。パルプへフィラー化合物を加えることが慣例である。本発明によると、粘土、重質ＣａＣＯ３、沈降ＣａＣＯ３、タルクまたは二酸化チタンのように、いかなる慣用的フィラー化合物も用いてよい。好ましくは、フィラー化合物はデンプンおよび場合により固定剤の添加前にパルプへ加えられる。本発明に従い、カチオン性、無機またはポリマー凝固剤と一緒に架橋デンプンをパルプヘ加えることも更に可能である。こうして得られた懸濁液は、アニオン性膨潤粘土または他のアニオン性保持助剤により凝集させてもよい。常用される保持助剤は、HydrocolおよびComposilの名で市販されている微小系である。
【００３８】
本発明は次に下記の非制限例により説明される。
例１‐ＨＤ９９０２０５‐１の調製
水８５ｍｌ中尿素３０ｇおよびリン酸（８５％）３１．１ｇの溶液を５０％ＮａＯＨでｐＨ６．０に中和した。この溶液をHobartミキサーで３０分間かけてポテトデンプン（水分２０％）６００ｇと混合した。混合物を平衡化させてから、Retsch流体床乾燥機において６０℃で３０分間および９０℃で３０分間乾燥させた。混合物を流体床反応器において１４０℃で３０分間にわたり加熱した。
【００３９】
例２‐ＨＤ９９０２０５‐４の調製
水８５ｍｌ中尿素３０ｇおよびリン酸（８５％）３１．１ｇの溶液を５０％ＮａＯＨでｐＨ６．０に中和した。この溶液をHobartミキサーで３０分間かけてポテトデンプン（水分２０％）６００ｇと混合した。混合物を平衡化させてから、Retsch流体床乾燥機において６０℃で３０分間および９０℃で３０分間乾燥させた。混合物を流体床反応器において１６０℃で３０分間にわたり加熱した。
【００４０】
例３‐ＭＳ９８０８１８Ａの調製
水８５ｍｌ中尿素３０ｇおよびリン酸（８５％）３１．１ｇの溶液を５０％ＮａＯＨでｐＨ６．０に中和した。この溶液をHobartミキサーで３０分間かけてアミロペクチンポテトデンプン（水分２０％）６００ｇと混合した。混合物を平衡化させてから、Retsch流体床乾燥機において６０℃で３０分間および９０℃で３０分間乾燥させた。混合物を流体床反応器において１４０℃で３０分間にわたり加熱した。
【００４１】
例４‐ＭＳ９８０８１８Ｄの調製
水８５ｍｌ中尿素３０ｇおよびリン酸（８５％）３１．１ｇの溶液を５０％ＮａＯＨでｐＨ６．０に中和した。この溶液をHobartミキサーで３０分間かけてアミロペクチンポテトデンプン（水分２０％）６００ｇと混合した。混合物を平衡化させてから、Retsch流体床乾燥機において６０℃で３０分間および９０℃で３０分間乾燥させた。混合物を流体床反応器において１５５℃で３０分間にわたり加熱した。
【００４２】
例５‐Ｆａｎｎ粘度の測定
脱塩水１５０ｇにサンプル８．０ｇ（乾燥重量）を懸濁させることにより、ＦＡＮＮ粘度を測定した。温度を３５℃に調整した後、５０％ＫＣＳＮ溶液２５０ｍｌを加え、３５℃で１５分間攪拌することによりデンプンサンプルを溶解させた。粘度をＦａｎｎ粘度計で１００、２００、３００および６００ｒｐｍで測定した。Ｆａｎｎ‐ＡおよびＦａｎｎ‐ｐ値を下記式から計算した：
粘度＝Ａ*ｒｐｍ(1-p)
結果は表１で示されている。
0004854901.tif 000002
【００４３】
例６‐固形パルプ成分へのデンプンの吸着を次のように調べた。
パルプ（１％の粘稠度）へデンプン（粘稠度で３％の投入分）を加えた。パルプをバッフルビーカー中８００ｒｐｍで攪拌した。３０秒後に固定剤を加え、６０秒後にパルプを濾過した。濾液中で非吸着デンプンの量を測定することにより、デンプン吸着を調べた。パルプは、Hollanderを用いて水道水中２％の粘稠度で（２１℃で測定すると）３４°ＳＲまで打ち延ばされたバーチ（birch：シラカンバ）サルフェートパルプであった。打ち延ばした後、パルプを水道水で１％の粘稠度まで希釈した。パルプの導電率は３０００μS/cm、硬度はＣａＣｌ２およびＮａ２ＳＯ４の組合せにより４０°ＧＨに設定した。
【００４４】
水道水中１０％スラリーから出発して、デンプンをライフスチームで調理した。調理後に、デンプン溶液を１％まで希釈した。用いられる固定剤は（Sachtleben Chemie GmbH,Germanyから得られる）Paper Pac Nおよび（Ciba Specialty Chemicals,United Kingdomから得られる）Starfix 01であった。使用前に、Paper Pac Nを脱塩水で１０倍希釈した。
【００４５】
Starfix 01を１％溶液として溶解させた。濾液中デンプンの量を酵素法で調べた。この方法によると、デンプンはα‐アミラーゼおよびアミログルコシダーゼでグルコースへ最初に変換される。次いで、ヘキソキナーゼ試験法（Boehringer no.716251）を用いてグルコースの量を分光測定する。デンプンの量は、酵素によるデンプンからグルコースへの不完全な変換に関する補正ファクターを用いて、得られたグルコースの量から計算する。この補正ファクターはデンプンのタイプに依存しており、標準法で別々に調べた。
【００４６】
例１〜４に従い調製されたデンプンに関するデンプン吸着の概要は、固定剤としてPaper Pac Nの場合は表２で、および固定剤としてStarfix 01の場合は表３で示されている。
0004854901.tif 000003
双方の表から、アニオン性デンプンに架橋を導入することにより、必要な固定剤の量は著しく減ることがわかる。
【００４７】
例７‐ＨＤ９９０８１３‐２の調製
水８５ｍｌ中尿素３０ｇおよびリン酸（８５％）３１．１ｇの溶液を５０％ＮａＯＨでｐＨ６．０に中和した。この溶液をHobartミキサーで３０分間かけてカチオン性アミロペクチンポテトデンプン（Posamyl-XL、水分２０％）６００ｇと混合した。混合物を平衡化させてから、Retsch流体床乾燥機において６０℃で３０分間および９０℃で３０分間乾燥させた。混合物を流体床反応器において１４５℃で３０分間にわたり加熱した。
【００４８】
例９‐ＨＤ９９０８１３‐４の調製
水８５ｍｌ中尿素３０ｇおよびリン酸（８５％）３１．１ｇの溶液を５０％ＮａＯＨでｐＨ６．０に中和した。この溶液をHobartミキサーで３０分間かけてカチオン性アミロペクチンポテトデンプン（Posamyl-XL、水分２０％）６００ｇと混合した。混合物を平衡化させてから、Retsch流体床乾燥機において６０℃で３０分間および９０℃で３０分間乾燥させた。混合物を流体床反応器において１６０℃で３０分間にわたり加熱した。
【００４９】
例１０‐ＨＤ９９０８２０‐２の調製
水８５ｍｌ中尿素３０ｇおよびリン酸（８５％）３１．１ｇの溶液を５０％ＮａＯＨでｐＨ６．０に中和した。この溶液をHobartミキサーで３０分間かけてカチオン性ポテトデンプン（Amylofax-PW、水分２０％）６００ｇと混合した。混合物を平衡化させてから、Retsch流体床乾燥機において６０℃で３０分間および９０℃で３０分間乾燥させた。混合物を流体床反応器において１４５℃で３０分間にわたり加熱した。
【００５０】
例１１‐ＨＤ９９０８２０‐４の調製
水８５ｍｌ中尿素３０ｇおよびリン酸（８５％）３１．１ｇの溶液を５０％ＮａＯＨでｐＨ６．０に中和した。この溶液をHobartミキサーで３０分間かけてカチオン性ポテトデンプン（Amylofax-PW、水分２０％）６００ｇと混合した。混合物を平衡化させてから、Retsch流体床乾燥機において６０℃で３０分間および９０℃で３０分間乾燥させた。混合物を流体床反応器において１６０℃で３０分間にわたり加熱した。
【００５１】
例１２‐Ｆａｎｎ粘度の測定
例８〜１１で記載された両性デンプンのＦａｎｎ粘度を例５に従い測定した。結果は表４で示されている。
0004854901.tif 000004
【００５２】
例１３‐固形パルプ成分への両性デンプンの吸着を例６に従い測定した。
両性デンプンに関するデンプン吸着の概要は、固定剤としてPaper Pac Nの場合は表５で、および固定剤としてStarfix 01の場合は表６で示されている。
0004854901.tif 000005
双方の表から、両性デンプンに架橋を導入することにより、必要な固定剤の量は著しく減ることがわかる。
【００５３】
例１３‐ＨＤ９８０４１７‐０の調製
アミロペクチンポテトデンプン１．０ｋｇ（乾燥物０．８１ｋｇ）を水１．０ｋｇに懸濁した。懸濁物の温度を３５℃に上昇させた。６５％活性物質を含有した３‐クロロ‐２‐ヒドロキシプロピルトリメチルアンモニウムクロリド溶液５７．９ｇを加えた。最後に、４．４％水酸化ナトリウム溶液４１０ｇを加えた。２０時間後に、反応混合液を６Ｎ  ＨＣｌの添加によりｐＨ４．０に中和し、次いで生成物を脱水して、乾燥前に洗浄した。
【００５４】
例１４‐ＨＤ９８０４１７‐１の調製
アミロペクチンポテトデンプン１．０ｋｇ（乾燥物０．８１ｋｇ）を水１．０ｋｇに懸濁した。懸濁物の温度を３５℃に上昇させた。６５％活性物質を含有した３‐クロロ‐２‐ヒドロキシプロピルトリメチルアンモニウムクロリド溶液５７．９ｇ、次いで水８ｍｌに溶解されたトリメタリン酸ナトリウム４００ｍｇを加えた。最後に、４．４％水酸化ナトリウム溶液４１０ｇを加えた。２０時間後に、反応混合液を６Ｎ  ＨＣｌの添加によりｐＨ４．０に中和し、次いで生成物を脱水して、乾燥前に洗浄した。
【００５５】
例１５‐Ｆａｎｎ粘度の測定
例１３〜１４で記載されたカチオン性アミロペクチンデンプンのＦａｎｎ粘度を例５に従い測定した。結果は表７で示されている。
0004854901.tif 000006
【００５６】
例１６‐カチオン性デンプンの性能を動的廃液分析器（ＤＤＡ）による実験で評価した。
この装置は、パルプを脱水するために適用した加圧下で測定することにより、パルプの脱水時間を調べる。脱水が完了したときにおける真空状態の特徴的降下が、脱水時間として示される。各実験でパルプ５００ｇを用いた。実験に際して、パルプを２０００ｒｐｍで攪拌した。攪拌の開始時をｔ＝０とするならば、デンプン（繊維の３％）をｔ＝１０秒の時点で加え、脱水をｔ＝６０秒の時点で始める。ワイヤ水の濾液を、非吸着デンプンの量を調べるために用いた。この量は前記の方法に従い酵素学的に調べた。パルプは例６で記載されたようなシラカンバサルフェートパルプであった。パルプは、いずれも水道水中（５００μS/cmおよび１１°ＧＨ）、３０００μS/cm導電率および８０°ＧＨの硬度において、１％粘稠度で用いた。水道水中１０％スラリーから出発して、デンプンをライフスチームで調理した。調理後に、デンプン溶液を１％まで希釈した。例１３および１４に従い調製されたデンプンを、National Starch製の市販カチオン性架橋ワキシーメイズ誘導体(Microcat 130)と比較した。結果は表８で記載されている。
【００５７】
0004854901.tif 000007
結果から、架橋カチオン性デンプンの適用は高い導電率および硬度のパルプで好ましいことがわかる。更に、架橋カチオン性アミロペクチンポテトデンプンは、ワキシーメイズ誘導体と比較して、高いパルプ導電率および高い水硬度にさほど影響されない。アミロペクチンポテトデンプンでこの改善された性能はリン酸基の存在から生じており、部分的両性挙動をもたらす。